(57)【要約】  【課題】  リポソームの安定化とヨウド化合物の保持安定性を図るとともに造影化合物の血中滞留性を高め、造影剤の効率的送達および良好なターゲティングを達成する、安全性が高いＸ線造影剤を提供することを目的とする。  【解決手段】  本発明のＸ線検査用造影剤は、非イオン系ヨウド化合物を含む水溶液１リットルに対し、脂質総量として15〜150ｍmolesの比率でリポソーム膜構成物質を含む超臨界二酸化炭素を使用して製造されるリポソームを含み、該リポソームの脂質膜にもその内部水相にも有機溶媒が含有されていないことを特徴とする。そのリポソームの脂質膜中には、ステロール類、および/またはカチオン性物質、および/またはグリコール類を含有させている。この構成によりリポソームの経時安定化とヨウド化合物の保持安定性が図られている。【選択図】なし【特許請求の範囲】
【請求項１】
非イオン系ヨウド化合物を含む水溶液１リットルに対し、脂質総量として15〜150ｍmolesの比率でリポソーム膜構成物質を含む超臨界二酸化炭素を使用して製造されるリポソームを含み、該リポソームの脂質膜にもその内部水相にも有機溶媒が含有されていないことを特徴とするＸ線検査用造影剤。
【請求項２】
前記リポソームの脂質膜がステロール類をリン脂質１重量部に対し0.05〜1.5重量部の
割合で含有することを特徴とする、請求項1に記載のＸ線検査用造影剤。
【請求項３】
前記リポソームの脂質膜がカチオン性物質をリン脂質量に対し0.1〜5質量％の割合で含有することを特徴とする、請求項1に記載のＸ線検査用造影剤。
【請求項４】
前記リポソームの脂質膜がグリコール類をリン脂質量に対し0.5〜20質量％の割合で含
有することを特徴とする、請求項1に記載のＸ線検査用造影剤。
【請求項５】
前記リポソームは、その脂質膜にさらにカチオン性物質をリン脂質量に対し0.1〜5質量％の割合で含有することを特徴とする請求項２に記載のＸ線検査用造影剤。
【請求項６】
前記リポソームは、その脂質膜にさらにグリコール類をリン脂質量に対し0.5〜20質量
％の割合で含有することを特徴とする請求項２に記載のＸ線検査用造影剤。
【請求項７】
前記リポソームは、その脂質膜にさらにカチオン性物質をリン脂質量に対し0.1〜5質量％、ならびにグリコール類をリン脂質量に対し0.5〜20質量％の割合で含有することを特
徴とする請求項２に記載のＸ線検査用造影剤。
【請求項８】
前記リポソームは、その脂質膜にさらにグリコール類をリン脂質量に対し0.5〜20質量
％の割合で含有することを特徴とする請求項３に記載のＸ線検査用造影剤。
【発明の詳細な説明】
【技術分野】
【０００１】
本発明は、Ｘ線検査用造影剤に関し、詳しくは内部に造影物質を内包したリポソームを含むＸ線検査用造影剤に関する。
【背景技術】
【０００２】
Ｘ線単純撮影やＣＴ撮影法（コンピュータ断層撮影法）は、今日の画像診断の中核を占めている。骨、歯などのいわゆる硬組織はＸ線を良好に吸収するために容易に高コントラスト像を得ることができる。これに対し、軟組織間ではＸ線吸収の差が小さいため高いコントラスト像を得ることは困難である。このような場合、コントラストの高い画像を得るために造影剤を使用することが一般に行なわれている。
【０００３】
現在実用化されているＸ線造影剤の大部分は、トリヨードフェニル基を含有し水溶性化した化合物を造影物質とするものである。これらの造影剤は、血管、尿管、輸卵管などの管腔部位に投与され、管腔の形状、狭窄などの診断に使用されている。しかしながら、これらの化合物は組織や疾患部位と相互作用をすることなく管腔部位から速やかに排出されるために、組織や疾患部位、特に癌組織をより詳細に診断する目的には役立たない。このため目標とする組織もしくは疾患部位に選択的に集積し、その周囲またはその他の部位と明瞭なコントラストで区別できる画像を提供するＸ線造影剤が望まれている。そのようなＸ線検査用造影剤であれば、微細な癌組織であっても精度良く検出することも可能となる。腫瘍発見のための検査方法として、Ｘ線撮影法だけでなく測定原理を異にする他の方法も開発されている。たとえばＭＲＩ（磁気共鳴造影法）では、癌組織、特に微小な癌組織を精度よく撮像するには感度の面から限界があり、ＰＥＴ（陽電子放射断層撮影法）では、被爆と稼動コストの点で一般的でなく、いずれも大規模な設備と高額の装置を必要とする。
【０００４】
国際公開ＷＯ98/46275、同ＷＯ95/31181、同ＷＯ94/19025、同ＷＯ96/28414、同ＷＯ96/00089、米国特許4873075号、同4567034号などには、疎水性ヨウド化合物を界面活性剤や油脂の存在下で水中に分散させたものを投与して、肝臓、脾像、副腎皮質、腫瘍、動脈硬化巣、血液プール、リンパ系などを造影する方法が開示されている。これらの方法は、造影剤を微粒子化することにより体内での滞留時間を長くして疾患部位を選択的に造影しようとするものである。その目的のために提案された製剤方法は、造影の効率および選択性とも充分でない。さらに使用するヨウド化合物が疎水性であるために、造影後、体外へ排出する速度が遅く、患者への負担が大きいという問題点もあった。
【０００５】
一方、造影剤を微粒子状にする別の方法として、生体膜類似の脂質から構成され、低い抗原性ゆえに安全性が高いとされているリポソームに造影化合物を内包させる手法も検討されてきた。たとえば国際公開ＷＯ88/09165、同ＷＯ89/00988、同ＷＯ90/07491、特開平07-316079、特開2003-5596では、イオン性または非イオン性の造影剤を含有するリポソームが提案されている。これらの方法では、素材としての安全性が高く、生体内で適度な分解性を有するリポソームを使用するにもかかわらず、実用化に至っていない（たとえば、特許文献１参照）。製造過程においてリポソーム膜を構成するリン脂質の溶剤として、有機溶媒、特にクロロホルム、ジクロロメタンといったクロル系溶剤を使用することから、どうしても残存する溶剤の毒性が懸念されるためである。
【０００６】
他方、脂質可溶性の薬剤は容易にリポソーム中に封入されるが、その封入量は他の要因にも左右されることから必ずしもそれほど多くはない。また水溶性電解質である薬剤は、その薬剤の電荷と荷電した脂質の電荷との相互作用を通じてリポソーム内部の水相に封入
できるが、薬剤が水溶性の非電解質である場合には、そうした手段を採ることはできない。Ｘ線造影剤についても、一般にイオン性造影化合物よりも実質的に毒性の低い非イオン性ヨウド化合物をリポソーム内に封入することが望まれるが、上記の理由から容易ではない。さらに形成されたリポソームは多重層になりやすく、ヨウド化合物の内包率も低いために効率が悪くなる。このような水溶性の非電解質を効率的にリポソーム中に封入する手段として、逆相蒸発法、エーテル注入法が挙げられるが、有機溶剤を使用するためにやはり安全性の問題が残る。
【０００７】
特開2003-119120（特許文献２）では、リポソームを含有する化粧料、皮膚外用剤を、
超臨界二酸化炭素を用いて製造する方法が開示されており、親水性薬効成分や親油性薬効成分をリポソームに内包する皮膚外用剤の製造例が示されている。しかし、親水性薬効成分として、水溶性電解質の例は示されているが、同法により水溶性非電解質をリポソームに効率よく内包できるか不明であった。
【０００８】
さらに首尾良く造影物質をリポソーム内部に内包させても、時間経過とともに外部へ漏出する問題、あるいはリポソームそのものが、加工処理時または保存中に不安定になる事態も考慮されねばならない。さらにリポソームを生体内へ投与しても、その多くが肝臓、脾臓などの網内系組織で捕捉されるため、所期の効果が得られないことも指摘されている（Cancer Res., 43, 5328(1983)）。
【特許文献１】特開平7-316079号公報
【特許文献２】特開2003-119120号公報
【発明の開示】
【発明が解決しようとする課題】
【０００９】
本発明は、造影物質をリポソーム内にできるだけ多量に内包させ、さらに良好に保持させることによりその送達効率が向上したＸ線検査用造影剤を提供することを目的とする。すなわちリポソーム内に毒性のある有機溶媒を使用しないで内包させた水溶性ヨウド系化合物が良好に保持されており、かつ、造影力にも優れるＸ線造影剤を提供することを目的とする。
【課題を解決するための手段】
【００１０】
上記課題を解決する本発明は、以下の構成を有する。
(1)  本発明は、非イオン系ヨウド化合物を含む水溶液１リットルに対し、脂質総量とし
て15〜150ｍmolesの比率でリポソーム膜構成物質を含む超臨界二酸化炭素を使用して製造されるリポソームを含み、該リポソームの脂質膜にもその内部水相にも有機溶媒が含有されていないことを特徴とするＸ線検査用造影剤である。
(2)  前記(1)のリポソームの脂質膜はステロール類をリン脂質１重量部に対し0.05〜1.5
重量部の割合で含有することが好ましい。
(3)  前記(1)のリポソームの脂質膜はカチオン性物質をリン脂質量に対し0.1〜5質量％の割合で含有することが好ましい。
(4)  前記(1)のリポソームの脂質膜はさらにグリコール類をリン脂質量に対し0.5〜20質
量％の割合で含有することが望ましい。
【００１１】
前記(2)で該リポソームは、その脂質膜にさらにカチオン性物質をリン脂質量に対し0.1〜5質量％の割合で含有してもよい。
【００１２】
前記(2)で該リポソームは、その脂質膜にさらにグリコール類をリン脂質量に対し0.5〜20質量％の割合で含有してもよい。
【００１３】
前記(2)で該リポソームは、その脂質膜にさらにカチオン性物質をリン脂質量に対し0.1
〜5質量％、ならびにグリコール類をリン脂質量に対し0.5〜20質量％の割合で含有してもよい。
【００１４】
また前記（3）で該リポソームは、その脂質膜にさらにグリコール類をリン脂質量に対
し0.5〜20質量％の割合で含有してもよい。
【発明の効果】
【００１５】
本発明に係るＸ線造影剤に含まれるリポソームでは、その構造の安定性および封入物質の保持安定性が改善されている。
【００１６】
そのリポソームに内包される造影物質は血中滞留性が良好であり、ＥＰＲ効果が発揮されて目的とする疾患部位または組織、とりわけ癌組織に選択的に集中し蓄積する。造影後は、該ヨウド化合物が水溶性であるため、いずれ体外へ排泄される。
【００１７】
本発明に係るＸ線造影剤は、従来のＸ線造影剤に比べ有毒な溶媒、特に毒性の高いクロル系溶媒を使用しないため、毒性、副作用がはるかに軽減されている。
〔発明の具体的説明〕
本発明のＸ線検査用造影剤は、非イオン系ヨウド化合物を含む水溶液１リットルに対し、脂質総量として15〜150ｍmolesの比率でリポソーム膜構成物質を含む超臨界二酸化炭素を使用して製造されるリポソームを含み、該リポソームの脂質膜にもその内部水相にも有機溶媒が含有されていないことを特徴としている。そのリポソームの脂質膜中には、ステロール類、および/またはカチオン性物質、および/またはグリコール類を含有させている。この構成によりリポソームの安定化とヨウド化合物の保持安定性が図られている。以下、本発明を造影化合物、リポソーム、Ｘ線検査用造影剤の順に詳細に説明する。
【００１８】
造影化合物
本発明における水溶性の非イオン性ヨウド系化合物として、ヨウ化フェニルを含み、たとえば2,4,6−トリヨードフェニル基を少なくとも1個有する非イオン性ヨウド化合物が好適である。
【００１９】
具体的には、そのような非イオン性ヨウド化合物として、イオヘキソール、イオペントール、イオジキサノール、イオプロミド、イオトロラン、イオメプロール、N,N′−ビス
〔２−ヒドロキシ−１−（ヒドロキシメチル）−エチル〕−５−〔〔（２−ヒドロキシ−１−オキソプピル）−アミノ〕−2,4,6−トリヨード−1,3−ベンゼン−ジカルボキシアミド（イオパミドール）；メトリザミドなどが挙げられる。
【００２０】
これらの化合物は単独で用いてもよく、あるいは２種以上を組み合わせて用いてもよい。またその例示に限定されるものではない。なお本明細書において、化合物は遊離形態の他に、その塩、水和物なども含めて言及することがある。
【００２１】
本発明のＸ線検査用造影剤に好適なヨウド系化合物として、高度に親水性であり、かつ高濃度でも浸透圧が高くならないイオメプロール、イオパミドール、イオトロラン、イオジキサノールなどが挙げられる。特にイオトラン、イオジキサノールといった二量体非イオン性ヨウド化合物では、同一ヨウド濃度の造影剤を調製しても全体のモル数が低いために浸透圧をさらに低下させる利点がある。
【００２２】
本発明の造影剤における水溶性ヨウド系化合物の濃度は、該造影化合物の性質、意図する製剤の投与経路および臨床上の指標といった要因に基づき任意に設定することができる。リポソーム内に封入されたヨウド系化合物の量は、典型的にはＸ線造影剤における全ヨウド化合物の5〜40質量％、好ましくは5〜35質量％、より好ましくは10〜25質量％である
ことが望ましい。この内包率はリポソーム粒子の細密充填の限界を下回るために、リポソームにおける造影物質の保持安定性は損なわれない。
【００２３】
リポソーム
本発明のＸ線検査用造影剤は、上記造影化合物を目標とする臓器、組織などの標的部位へ選択的に効率よく送達するためにマイクロキャリヤーであるリポソーム内に封入した形態で使用される。優れた腫瘍描出性を獲得するために有効とされるＥＰＲ（Enhanced permeability and retention、透過性の亢進および滞留）効果を生じさせるためには、リポ
ソーム構造の安定化および封入物質の内包率改善という保持効率を改善させた上で、血中安定性、血中滞留性といった特性を有することが造影剤に求められる。そこで本発明の造影剤は、経時安定性ならびに血中安定性が改善されたリポソームを用いることにより血中滞留性を向上させて、効率的な薬物送達ならびにターゲティングの実現を図っている。
【００２４】
本発明のＸ線造影剤は、造影化合物を内包するリポソームの粒径およびその二分子膜を適切に設計することによりターゲティング機能を実現することができる。受動的ターゲティングおよび能動的ターゲティングいずれも考慮される。前者は、リポソームの粒径、脂質組成、荷電などの調整を通じてその生体内挙動を制御することができる。リポソーム粒径を狭い範囲に揃える調整は、後述する方法に基づき容易に行われる。さらにリポソーム膜表面の設計において、後述するようにリン脂質の種類と組成、共存物質を変えることにより、内包物質の保持効率の向上、リポソームの安定化という要件をも満たすことができる。
【００２５】
造影剤のより高度な集積性と選択性を可能とする能動的ターゲティングの採用もまた検討されるべきである。たとえばリポソーム表面にポリアルキレンオキシド高分子鎖またはポリエチレングリコール（ＰＥＧ）を導入することは、標的部位までの誘導過程を制御し得るため、極めて有益な手法である。癌組織、疾患部位などに到達しなかったＸ線造影剤は、正常部位に集積することなく、副作用が発現する前にリポソームが分解されて体外に排泄される。このことはリポソームを設計する際にその安定性を体外排出時間との関係で適切にコントロールすることにより可能である。造影物質は、水溶性ヨウド系化合物を使用するため、腎臓を経由して速やかに尿中に排泄される。したがって徒に体内に留まることによる弊害、遅発性の副作用などを防止できる。
【００２６】
本Ｘ線造影剤の送達システムに使用されるリポソームの設計、製造方法について、以下に詳述する。
【００２７】
リポソームは、通常、脂質二重膜から形成されている。その脂質膜の成分として、一般にリン脂質および／または糖脂質が好ましく使用される。
【００２８】
本発明において使用するリン脂質は、ホスファチジルコリン、ホスファチジルセリン、ホスファチジルエタノールアミン、ホスファチジルグリセロール、ホスファチジルイノシトール、ホスファチジン酸、カルジオリピン、スフィンゴミエリンなどで代表されるリン脂質である。卵黄、大豆その他の動植物材料に由来するリン脂質、それらの水素添加物、水酸化物の誘導体といった半合成のリン脂質、または合成加工品など、限定されることなく用いられる。リン脂質の構成脂肪酸も特に限定されることはなく、飽和脂肪酸、不飽和脂肪酸のどちらでもよい。
【００２９】
具体的な中性リン脂質の例として、ジパルミトイルホスファチジルコリン（DPPC）、ジステアロイルホスファチジルコリン（DSPC）、ジミリストリルホスファチジルコリン（DMPC）、ジオレイルホスファチジルコリン（DOPC）、ジミリストイルホスファチジルエタノールアミン、ジパルミトイルホスファチジルエタノールアミン、ジステアロイルホスファ
チジルエタノールアミンなどが挙げられる。
【００３０】
上記中性リン脂質のほかに、アニオン性リン脂質、カチオン性リン脂質といった荷電リン脂質、さらには重合性リン脂質、ならびにカチオン性（正荷電）物質を含んでもよい。
【００３１】
負に荷電したリン脂質として、ジパルミトイルホスファチジルグリセロール（DPPG）、ジミリストイルホスファチジルグリセロール、ジステアロイルホスファチジルグリセロール（DSPＧ）、ジパルミトイルホスファチジルセリン（DPPS）、ジステアロイルホスファ
チジルセリン（DSPS）、ジパルミトイルホスファチジルイノシトール（DPPI）、ジステアロイルホスファチジルイノシトール（DSPI）、ジステアロイルホスファチジン酸（DSPA）、ジパルミトイルホスファチジン酸（DPPA）、ジミリストイルホスファチジン酸などを挙げることができる。
【００３２】
本発明におけるカチオン性物質としては、ステアリルアミンなどの長鎖アルキルアミン、カチオン性脂質、カチオン性リン脂質などを挙げることができる。カチオン性リン脂質としては、ホスファチジン酸とアミノアルコールとのエステル、たとえばジパルミトイルホスファチジン酸（DPPA）もしくはジステアロイルホスファチジン酸（DSPA）とヒドロキシエチレンジアミンとのエステルなどが挙げられる。カチオン性脂質の例としては、１、２−ジオレオイルオキシ−３−（トリメチルアンモニウム）プロパン（DOTAP）、Ｎ、Ｎ
−ジオクタデシルアミドグリシルスペルミン（DOGS）、ジメチルジオクタデシルアンモニウムブロミド（DDAB）、Ｎ−［１−（２、３−ジオレイルオキシ）プロピル］−Ｎ、Ｎ、Ｎ−トリメチルアンモニウムクロリド（DOTMA）、２、３−ジオレイルオキシ−Ｎ−［２
（スペルミン−カルボキサミド）エチル］−Ｎ、Ｎ−ジメチル−１−プロパンアミニウムトリフルオロアセテート（DOSPA）およびＮ−［１−（２、３−ジミリスチルオキシ）プ
ロピル］−Ｎ、Ｎ−ジメチル−Ｎ−（２−ヒドロキシエチル）アンモニウムブロミド（DMRIE）などが挙げられる。これらのカチオン性物質は、リン脂質量に対し0.1〜5質量％、
好ましくは0.3〜3質量％、より好ましくは0.5〜2質量％の割合で含有するように添加すればよい。
【００３３】
上記リン脂質は通常、単独で使用されるが、２種以上併用してもよい。ただし２種以上の荷電リン脂質を使用する場合には、負電荷のリン脂質同士または正電荷のリン脂質同士で使用することが、リポソームの凝集防止の観点から望ましい。さらに、カチオン性物質類がリポソームの膜構成成分として存在すると、水溶性ヨウド化合物のリポソームへの保持効率もまた向上する。おそらく、リポソーム膜を形成するために構成分子のリン脂質分子が集合する際に、電荷間の吸引と反発に基づくリン脂質分子の再配置を脂質膜内において促がし、結果的に膜構造が強化され、ひいてはリポソーム構造全体も安定化される。これにより造影物質の取り込みの効率が上昇するとともに、逆にリポソームからのその逸失も減少する結果と考えられる。
【００３４】
糖脂質としては、ジガラクトシルジグリセリド、ガラクトシルジグリセリド硫酸エステルなどのグリセロ脂質、ガラクトシルセラミド、ガラクトシルセラミド硫酸エステル、ラクトシルセラミド、ガングリオシドG7、ガングリオシドG6、ガングリオシドG4などのスフィンゴ糖脂質などを挙げることができる。
【００３５】
上記脂質の他にリポソームの膜構成成分として、必要に応じ他の物質を加えることもできる。たとえば、膜安定化剤として作用するコレステロール、ジヒドロコレステロール、コレステロールエステル、フィトステロール、シトステロール、スチグマステロール、カンペステロール、コレスタノール、ラノステロールまたは２，４−ジヒドロラノステロールなどのステロール類などが挙げられる。また１−Ｏ−ステロールグルコシド，１−Ｏ−ステロールマルトシドまたは１−Ｏ−ステロールガラクトシドといったステロール誘導体
にもリポソームの安定化に効果があることが示されている（特開平5-245357号公報）これらのうち、コレステロールが特に好ましい。さらに、ステロール類がリポソームの膜構成成分として存在すると、水溶性ヨウド化合物のリポソーム内での保持効率もまた向上する。リポソーム膜を構成する分子どうしの結合がステロール類により強化されてリポソーム構造全体も安定化されるために、造影物質の取り込みの効率が上昇し、同時にリポソームからの逸失も減少することによると考えられる。
【００３６】
リポソーム膜中のコレステロールは、ポリアルキレンオキシド導入用のアンカーにもなり得る。具体的にはリポソーム膜構成成分として膜中に含めるコレステロールには、必要に応じリンカーを介してその先にポリアルキレンオキシド基を結合させてもよい。リンカーには、短鎖のアルキレン基、オキシアルキレン基などを用いる。特開平０９−３０９３号公報には、ポリオキシアルキレン鎖の先端に、効率よく種々の機能性物質を共有結合により固定化することができ、リポソームの形成成分として利用することができる新規なコレステロール誘導体が開示されている。
【００３７】
本発明の造影剤におけるステロール類の使用量として、リン脂質１重量部に対して0.05〜1.5重量部、好ましくは0.2〜1重量部、より好ましくは0.3〜0.8重量部の割合が望まし
い。0.05重量部より少ないと混合脂質の分散性を向上させるステロール類による安定化が発揮されず、2重量部より多すぎるとリポソームの形成が阻害されるか、形成されても不
安定となる。
【００３８】
上記ステロール類の他にリポソームの膜構成成分として、グリコール類を加えてもよい。リポソームを作製する際に、リン脂質などともにグリコール類を添加すると、リポソーム内での水溶性ヨウド系化合物の保持効率が上昇する。これは、ステロール類による保持効率の向上作用に類似して、リポソーム構造の安定化によるものと考えられる。すなわち、グリコール類はその親水性に基づいてリポソームを取り巻く水性媒体との相互作用を担うとともに、リポソーム脂質膜内においてリン脂質などの分子の再配置を促がし、膜構造の分子間結合を強化すると思われる。
【００３９】
グリコール類として、エチレングリコール、ジエチレングリコール、トリエチレングリコール、プロピレングリコール、ジプロピレングリコール、トリメチレングリコール、1,4-ブタンジオール、1,5-ペンタンジオール、ネオペンチルグリコール、1,6-ヘキサンジオール、1,7-ヘプタンジオール、1,8-オクタンジオール、1,9-ノナンジオール、1,10-デカ
ンジオール、ピナコール、ヒドロベンゾイン、ベンゾピナコール、シクロペンタン-1,2-
ジオール、シクロヘキサン-1,2-ジオール、シクロヘキサン-1,4-ジオールなどが挙げられる。
【００４０】
本発明の造影剤におけるグリコール類の使用量として、リン脂質量に対して0.5〜20質
量％、好ましくは2〜10質量％の割合が望ましい。0.5質量％より少ないと混合脂質の分散性を向上させるグリコール類による安定化が発揮されず、20質量％より多すぎるとリポソームの形成が阻害されるか、形成されても不安定となる。
【００４１】
上記のカチオン性物質、ステロール類、グリコール類などの化合物は単独で用いてもよく、あるいは２種以上を組み合わせて用いてもよい。すなわち、リポソームを作製する際に、リン脂質などともに、ステロール類、グリコール類をそれぞれ独立に添加してもよく、ステロール類およびグリコール類を一緒に使用してもよい。さらに上記いずれの場合においても、リン脂質としては中性リン脂質のほかに、上記カチオン性物質を含めてもよく、あるいは含めなくともよい。これらの物質を併用する場合にそれぞれの添加量は、それぞれ単独で使用する場合と同様でもよいが、あるいは少なくてもよい。
【００４２】
これらの物質の使用により、超臨界二酸化炭素中へのリン脂質類の溶解・分散も促進されることから、リポソーム膜構造が効率的に形成され、水溶性ヨウド化合物のリポソーム内への内包化も良好となる。さらにリポソーム膜構造が安定的なものであれば、その保持効率も向上する。
【００４３】
他に添加できる化合物として、負荷電物質であるジセチルホスフェートといったリン酸ジアルキルエステルなども例示される。
【００４４】
本発明のＸ線造影剤では、リポソーム内における造影化合物の保持効率を向上させるために、以下の方法も考慮される。ポリアルキレンオキシド（ＰＡＯ）基または類似の基を有するリン脂質または化合物をＸ線造影剤のそのような意図する目的のためにリポソーム膜の一成分として使用してもよい。細網内皮系細胞で捕捉されてしまう問題ならびに崩壊、凝集などといったリポソーム自体の不安定性に関する問題を解決する方法として、これまでもリポソームの表面に高分子鎖であるポリエチレングリコール（ＰＥＧ）鎖、すなわち−（ＣＨ2ＣＨ2Ｏ）n−Ｈを導入することが試みられている（たとえば、特開平１−２
４９７１７号公報、FEBS letters, 268, 235(1990)）。
【００４５】
ポリアルキレンオキシド鎖（ポリオキシアルキレン鎖）またはＰＥＧ鎖をリポソーム表面に付けることにより、新たな機能をリポソームに付与することができる。たとえば、ＰＥＧ化リポソームには免疫系から認識されにくくなる（いわゆる「ステルス化」された状態である）効果が期待できる。あるいはリポソームが親水的傾向を有することにより血中安定性を増して、長時間にわたり血液中の濃度を維持できることが明らかになっている（Biochim. Biophys. Acta., 1066, 29-36(1991)）。また、リポソームの血中滞留性を向上させるために、ポリアルキレンオキシド修飾リン脂質をリポソーム脂質膜に含有させる手法が開示された（特開２００２-３７８８３号公報）。そのようなリポソームでは経時安
定性も改善されていることが示されている。
【００４６】
これらの性質を利用してＸ線造影剤に臓器特異性を与えることもできる。具体的には脂質成分は肝臓に貯まりやすいことから肝臓の選択的な造影を目的とする場合には、ＰＥＧを使用しないか、あるいはＰＥＧ含有量の少ないリポソームを用いるのが望ましい。また粒径を200nm以上に大きくすると、肝臓Kupffer細胞の食作用により速やかに取り込まれる可能性が高くなり、肝臓の該部位に集積する。肝臓癌の撮像においては、その癌組織には正常組織に比べてKupffer細胞が少ないために、造影剤リポソームの取込み量は、相対的
に少なくなりコントラストが鮮明となる。脾臓においても同様である。
【００４７】
反対に他臓器の造影の場合、ＰＥＧを導入すればリポソームをステルス化して肝臓などに集まりにくくすることができるため、ＰＥＧ化リポソームの使用が推奨される。ＰＥＧの導入により水和層が形成されるため、リポソームは安定化し、血中滞留性も向上する。ＰＥＧのオキシエチレン単位の長さと導入する割合を適宜変えることにより、その機能を調節することができる。ＰＥＧとして、オキシエチレン単位が10〜3500のポリエチレングリコールが好適である。またＰＥＧを使用する場合の使用量は、該リポソームを構成する脂質に対して0.1〜30質量％、好ましくは1〜15質量％程度含むのがよい。
【００４８】
リポソームのＰＥＧ化は、公知の技術を利用することができる。ＰＥＧが結合するアンカー（たとえばコレステロールやリン脂質など）を膜構成成分であるリン脂質と混ぜてリポソームを作製し、そのアンカーに活性化ＰＥＧを結合させてもよい。なお、リポソーム表面に導入されたポリエチレングリコール基は、後記「機能性物質」と反応しないため、そうしたリポソーム表面上に「機能性物質」を固定化することは困難である。代わりに、ＰＥＧ先端に何らかの修飾をさらに施したＰＥＧをリン脂質に結合させ、これをリポソーム構成成分として含めてリポソームを作製することもできる。
【００４９】
上記ＰＥＧに代わり、公知の各種ポリアルキレンオキシド基、−（ＡＯ）n−Ｙをリポ
ソーム表面に導入してもよい。ここでＡＯは炭素数２〜４のオキシアルキレン基を表し、ｎはオキシアルキレン基の平均付加モル数で、1〜2000の正数である。また、Ｙは、水素
原子、アルキル基または機能性官能基を表す。
【００５０】
炭素数２〜４のオキシアルキレン基（ＡＯで表される）として、たとえばオキシエチレン基、オキシプロピレン基、オキシトリメチレン基、オキシテトラメチレン基、オキシ−１−エチルエチレン基、オキシ−１，２−ジメチルエチレン基などが挙げられる。これらのオキシアルキレン基は、エチレンオキシド、プロピレンオキシド、オキセタン、１−ブテンオキシド、２−ブテンオキシド、テトラヒドロフランなどのアルキレンオキシドを付加重合させた基である。
【００５１】
ｎは１〜２０００、好ましくは１０〜５００、さらに好ましくは２０〜２００の正数である。
【００５２】
ｎが２以上の場合、オキシアルキレン基の種類は、同一のものでも異なるものでもよい。後者の場合、ランダム状に付加していても、ブロック状に付加していてもよい。ポリアルキレンオキシド鎖に親水性を付与する場合、ＡＯとしてはエチレンオキシドが単独で付加したものが好ましく、この場合、ｎが１０以上のものが好ましい。また種類の異なるアルキレンオキシドを付加する場合、エチレンオキシドが２０モル％以上、好ましくは５０モル％以上付加しているのが望ましい。ポリアルキレンオキシド鎖に親油性を付与する場合はエチレンオキシド以外の付加モル数を多くする。たとえばポリエチレンオキシドとポリプロピレンオキシドとのブロック共重合物を含有するリポソームが好ましい。
【００５３】
Ｙは、水素原子、アルキル基または機能性官能基である。アルキル基として、炭素数１〜５の、分岐していてもよい脂肪族炭化水素基が挙げられる。機能性官能基は、ポリアルキレンオキシド鎖の先端に糖、糖タンパク質、抗体、レクチン、細胞接着因子といった「機能性物質」を付するためのもので、たとえばアミノ基、オキシカルボニルイミダゾール基、Ｎ-ヒドロキシコハク酸イミド基といった反応性に富む官能基が挙げられる。
【００５４】
先端に「機能性物質」を結合しているポリアルキレンオキシド鎖が固定化されたリポソームは、ポリアルキレンオキシド鎖導入の効果に加えて、ポリアルキレンオキシド鎖に邪魔されることなく「機能性物質」の機能、たとえば「認識素子」として特定臓器指向性、癌組織指向性などの作用が充分に発揮される。
【００５５】
ポリアルキレンオキシド基を有するリン脂質または化合物は、一種類を単独で使用することができ、あるいは二種以上のものを組み合わせて使用することもできる。その含有量は、リポソーム膜形成成分の合計量に対し、0.001〜50モル％、好ましくは0.01〜25モル
％、より好ましくは0.1〜10モル％である。0.001モル％未満では期待される効果が小さくなる。
【００５６】
リポソームへのポリアルキレンオキシド鎖の導入は、公知の技術を利用することができる。ポリアルキレンオキシドが結合するアンカー（たとえばコレステロールやリン脂質など）を膜構成成分であるリン脂質と混ぜてリポソームを作製し、そのアンカーに活性化ポリアルキレンオキシドを結合させてもよい。このような方法では、リポソーム調製後にリポソーム膜表面上で多段階の化学反応を行う必要があり、このため目的とする前記「機能性物質」の導入量が低く制限され、また反応による副生成物や不純物が混入し、リポソーム膜へのダメージが大きいなどの問題点がある。
【００５７】
これに代わる好ましい製造方法として、原料のリン脂質類の中に、予めリン脂質ポリアルキレンオキシド（ＰＥＯ）誘導体などを含めてリポソームを作製するのがよい。これには、ホスファチジルエタノールアミンなどのポリエチレンオキシド（ＰＥＯ）誘導体、たとえばジステアロイルホスファチルジルエタノールアミンポリエチレンオキシド（ＤＳＰＥ−ＰＥＯ）などといった修飾リン脂質が提案された（特開平７−１６５７７０号公報）。さらに特開２００２−３７８８３号公報には、血中滞留性を高めた水溶性高分子修飾リポソームを作製するための高純度ポリアルキレンオキシド修飾リン脂質が開示されている。そうしたリポソームを作製する際にモノアシル体含量が低いポリアルキレンオキシド修飾リン脂質を使用すると、リポソーム分散液の経時安定性が良好であったことが記載されている。
・リポソームの作製
リポソームを作製する方法として、これまでに種々の方法が提案されている。作製方法が異なると、最終的に出来上がったリポソームの形態および特性もまた著しく異なることが多い（特開平６-８０５６０号公報）。そのため所望するリポソームの形態、特性に応
じてその製造方法を適宜選択することが行なわれている。一般にリポソームは、リン脂質、ステロール、レシチンといった脂質成分を、ほとんど例外なくまず有機溶媒、たとえばクロロホルム、ジクロロメタン、エチルエーテル、四塩化炭素、酢酸エチル、ジオキサン、THFなどとともに容器中で溶解、混合することにより調製されている。揮発性物質を減
圧下で蒸発せしめた後、脂質混合物を、所定量の封入物質を含有する緩衝液中に分散させる。次いで全体を数時間撹拌し、そうして生成したリポソーム小胞内にその分散液の一部（封入物質を含む）を封入する。次に分散液を超音波処理によるか、界面活性化剤の使用による方法あるいはその他の方法により、それらリポソームのサイズおよび分散液の粘度を減少させる。このようなリポソームの調製品は、必ず有機溶媒を含んでいる。そうした残留する有機溶媒、特にクロル系有機溶媒は完全に除去することが困難であり、生体に及ぼす悪影響が懸念される。
【００５８】
本発明に使用するリポソームを調製するには、上記の問題点を回避できる超臨界もしくは亜臨界二酸化炭素を使用するリポソーム調製法を利用する。二酸化炭素の臨界温度が31.1℃、臨界圧力が75.3 kg/cm2と比較的扱いやすく、不活性なガスゆえ残存しても人体に
無害であり、高純度流体が安価で容易に入手できるなどといった理由により好適である。本発明の製造方法で使用する超臨界状態（亜臨界状態を含む）の二酸化炭素の好適な圧力は、50〜500kg/cm2、好ましくは100〜400 kg/cm2である。また好適な臨界状態の二酸化炭素ガスの温度としては、32〜200℃、好ましくは32〜100℃、さらに好ましくは35〜80℃である。これらの範囲内で、温度および圧力を適宜選択して組み合わせることにより、超臨界状態（亜臨界状態を含む）を確立するのがよい。
【００５９】
本発明のＸ線造影剤に使用するリポソームの好適な調製方法は、具体的には以下のように行なわれる。圧力容器に液体二酸化炭素を加え、上記の好適な圧力および温度のもとにある超臨界状態もしくは亜臨界状態にする。超臨界（もしくは亜臨界）状態の二酸化炭素にリポソーム膜成分を溶解する。膜脂質成分として上記リン脂質を、好ましくはカチオン性物質、ポリアルキレンオキシド修飾リン脂質、ポリアルキレンオキシド基を有する化合物、ポリエチレングリコール基を有する化合物、ステロール類、グリコール類から少なくとも1種選ばれた化合物とともに混合して溶解する。あるいは予めこれらの化合物を加え
た圧力容器に液体二酸化炭素を加え、次いで温度、圧力を調整して超臨界状態にして溶解する。続いて生成した脂質混合物に、ヨウド系化合物、必要に応じて後述の製剤助剤（好ましくは水溶性アミン系緩衝剤およびキレート化剤）を含む水溶液を連続的に添加して、水相／二酸化炭素エマルジョンを形成する。このエマルジョン系において脂質成分はミセル状となり離合集散をしていると推定される。さらに二酸化炭素相と水相とが分離するまで水溶液を連続的に添加する。水相の増大とともに、水/炭酸ガスエマルジョン＋炭酸ガ
ス/水エマルジョンの２相系となる。系内を減圧して二酸化炭素を排出すると、ヨウド系
化合物を内包するリポソームが分散している水性分散液が生成する。さらに該リポソームを0.1〜0.4μの孔径を有する濾過膜を通す。次いで、滅菌処理、パッケージングなどの製剤過程を経て、本発明のＸ線検査用造影剤が調製される。
【００６０】
上記のヨウド化合物のリポソーム内への内包化の効率は、リポソーム用脂質の脂質総量とヨウド化合物、必要に応じて製剤助剤を含む水溶液との比率によっても左右される。リポソームの円滑な形成、ならびにその脂質膜内へのヨウド化合物の効率的な内包化には、使用する脂質総量と内包物質を含有する水溶液との比率もまた検討する必要がある。ここでいう脂質総量とは、リポソーム膜を構成するリン脂質類、ステロール類、その他の添加した脂質類すべてを対象とした総和の質量である。上記水溶液１リットル（Ｌ）に対し脂質総量が15〜150ｍmolesの範囲、好ましくは30〜120ｍmolesの範囲、より好ましくは50〜100ｍmolesの範囲の割合で混合すると、水溶性ヨウド化合物のリポソーム内への内包化が良好に進行し、結果的にそのヨウド化合物の保持効率も向上する。脂質量が10ｍmoles未
満であると、相対的に媒体である水の割合が多すぎて、リポソームの形成が遅くなり、結果的にその中への水溶性の非イオン性ヨウド化合物の内包が効率よく起こらない。逆に脂質量が150ｍmolesを超えると、水溶液との混合が不充分で、しかも脂質どうしの凝集などが生じて分散が不均一のため、ヨウド化合物の内包も起きにくい。
【００６１】
超臨界もしくは亜臨界二酸化炭素を使用するリポソーム調製法は、従来法に比べてリポソームの生成率、封入する物質の内包率、封入物質のリポソーム内の保持率が高いことが示されている（上記特許文献２参照）。さらに工業的スケールでの応用も可能であり、有機溶剤を使用せずに非イオン性かつ水溶性の物質を効率よくリポソームに封入することができる本法は、本発明のＸ線造影剤の製造には有用な方法である。
【００６２】
本発明におけるリポソームの多くは、通常、多重層膜リポソームとして存在するが、一枚膜リポソームもまた混在していてもよい。ここにいう一枚膜リポソームとは、リン脂質二重層が実質的に1つの層としてなる膜（unilamellar vesicle）で構成されるリポソームである。ここで「実質的に」とは、以下の凍結かつ断（Freeze fracture ）レプリカ法による透過型電子顕微鏡（ＴＥＭ）観察において、レプリカが概ね1つの層として認められ
るリン脂質二重層によりリポソームが構成されていることをいう。すなわち、観察したカーボン膜に残された粒子の跡について段差がないものを一枚膜と判定し、２つ以上の段差が認められるものを「多重層膜」と判定する。多重層膜（multilamellar vesicles; ＭＬＶ）からなるリポソームは、リポソーム膜の二分子膜を剥がしてその多重層をなるべく薄くすることが望ましい。そのためには、作製後に超音波の適切な適用、あるいは一定孔サイズのフィルターに通すなどの操作をさらに行なう。一枚膜リポソームの比率を高めることも望ましい。一枚膜リポソーム、特に大きい一枚膜リポソームであるＬＵＶ（Large unilamellar veislcles）は、多重層膜リポソームに比べて大きい封入容量を提供し、リポ
ソームの投与量、換言すると投与脂質量が大きくならないという利点もあるためである。
【００６３】
内包するヨウド化合物の質量が相対的に多過ぎるとリポソームの安定性は低下する。特にイオン強度の急激な変化には弱い傾向が観察されていた。本発明造影剤のリポソームは、比較的小さい粒径に調整し、リポソーム膜にステロール類および/またはグリコール類
を含有させ、あるいはカチオン性物質、ポリアルキレンオキシド基を有するリン脂質または化合物を含有させて、脂質膜の安定化を図っている。その結果、そうしたリポソームは、たとえば塩ショックに対しても安定的であることが判明した。
【００６４】
リポソーム粒子のサイズおよびその分布は、本発明のＸ線造影剤が目指す、高い血中滞留性、ターゲティング性、送達効率と密接に関わっている。粒径の調整は、処方またはプロセス条件で行なうことができる。たとえば、上記の超臨界の圧力を大きくすると形成されるリポソーム粒径は小さくなる。作製するリポソームの粒径分布をより狭い範囲に揃え
るには、ポリカーボネート膜で濾過してもよい。この場合、濾過膜として0.1〜0.4μの孔径のフィルターを装着したエクストルーダーに通すことにより、リポソーム膜の中心粒径として 100〜300nm以下である最適寸法のリポソームを効率よく調製することができる。
押出しろ過法については、たとえばBiochim. Biophys.Acta 557巻,9ページ(1979)に記載
されている。このような「押出し」操作を取り入れることにより、上記サイジングに加えて、リポソーム外に存在するヨウド系化合物の濃度の調整、リポソーム分散液の交換、望ましくない物質の除去も併せて可能になるという利点もある。
【００６５】
上記のように受動的ターゲティング能力をリポソームに持たせるには、その粒径のサイジングが重要である。特許２６１９０３７号公報には、粒径3000nm以上のリポソームを排除することにより、肺の毛細血管における不都合な保持が回避されると記載されている。しかし、150〜3000nmの粒径範囲のリポソームは、必ずしも向腫瘍性とはならない。
【００６６】
本発明の造影剤リポソームの中心粒径は、通常50〜300nm、好ましくは50〜200nm、より好ましくは50〜130nmである。Ｘ線撮像の目的に応じて、粒径を適切に設定することがで
きる。たとえば腫瘍部分の選択的撮像目的の場合には、特に110〜130nmが好ましい。リポソームの粒径を100〜200nm、より好ましくは110〜130nmの範囲に揃えることにより癌組織へ選択的にＸ線造影剤を集中させることが可能となる。これは「ＥＰＲ効果」として知られている。固形癌組織にある新生血管壁の孔は、正常組織の毛細血管壁窓（fenestra）の孔サイズ、30〜80nm未満に比べて異常に大きく、約100nm〜約200nmの大きさの物質でも血管壁から漏れ出る。すなわちＥＰＲ効果は、癌組織にある新生血管壁では、正常組織の微小血管壁より透過性が高いことによるものである。
【００６７】
血管壁の孔から漏れ出た造影剤は、癌細胞の周辺にはリンパ管が充分に発達していないため、血管に再び戻らずその場に長く留まる。ＥＰＲ効果は、血流を利用する受動的な輸送であることから、それが有効に発現するための要件として、血中滞留性の向上が図られねばならない。つまり造影剤粒子（ヨウド化合物を内包するリポソーム粒子）が、血中に長くとどまって、癌細胞近くの血管を何度も通過することが求められる。本発明のＸ線造影剤は、特に大きい粒子でもないため、細網系内皮細胞による捕獲の対象になりにくい。またリポソームがいわば赤血球類似の姿と挙動をしていて腎臓を経由して速やかに排出されることはなく、さらにステルス（隠蔽）化されている場合には細網系内皮細胞に貪食されることもなく、血流中に比較的長くとどまる。ＥＰＲ効果により、必然的に標的の臓器、組織への造影化合物の移行性が高まり、造影剤の癌組織への選択的集中と蓄積が達成される。造影化合物の腫瘍細胞／正常細胞集積比の上昇は、Ｘ線造影剤のコントラスト性能を高める。このような腫瘍描出性の改善は、これまで検出困難であった微小転移性癌の発見すらも可能とする。
【００６８】
Ｘ線検査用造影剤
本発明のＸ線検査用造影剤は、上記のようにリポソーム自体の安定性が向上しているために、製剤化工程における処理時、貯蔵・保管期間にもリポソーム内に造影物質が安定的に保持される。さらに造影剤の血中安定性も上記リポソーム内への内包により図られている。Ｘ線造影のコントラスト性能を規定する標的臓器へのヨウ素の必要な送達量は、明らかにされている（たとえば特許２６１９０３７号公報）。本発明のようにヨウド系化合物をリポソームというマイクロキャリヤーに封入する場合には、造影物質の保持安定性および送達効率に加えて脂質の用量も考慮されねばならない。脂質量が多くなると造影剤の粘度が大きくなる。本発明の製剤溶液の粘度は、３７℃で、６ｃPa以下、好ましくは0.9〜
３ｃPaである。リポソーム内へのヨウド系化合物の封入量として、すなわちリポソーム内に封入された水溶液中に、ヨウド系化合物がリポソーム膜脂質重量に対して、1〜10、好
ましくは2〜8、より好ましくは3〜6の重量比で含有されていることが望ましい。
【００６９】
リポソーム水相へカプセル化されたヨウド系化合物の重量比が１未満であると、比較的多量の脂質を注入することが必要となり、結果的に造影物質の送達効率が悪くなる。特許２６１９０３７号公報の記載によると、当該比が１でも当時の技術水準からは高い値とされていた。反対に、リポソーム膜脂質重量に対するヨウド系化合物の封入重量比が10を超えると、リポソームが構造的にも不安定となり、リポソーム膜外へのヨウド系化合物の拡散、漏出は貯蔵中または生体内に注入された後でも避けられない。またリポソーム懸濁薬剤が製造され、分離した直後は100％の封入が達成されても、浸透圧効果による不安定化
に基づき、早くも短時間に封入成分が減少していくことが記載されている（特表平９−５０５８２１号公報）。
【００７０】
本発明のＸ線造影剤は製剤化に際し、必要に応じてさらに製剤助剤として生理学的に許容される安定化剤、α‐トコフェロールなどの抗酸化剤、粘度調節剤なども含めてもよい。
【００７１】
本発明の方法により製造されるＸ線検査用造影剤は、含有するリポソームの脂質膜にもその内部水相にも有機溶媒が含まれていないことを特徴としている。さらにヨウド含有量として、通常、想定される10〜300mlの製剤溶液の投与量では、100〜500mgI／mlであり、好ましくは、150〜300mgI／mlである。Ｘ線検査用造影剤に残存する遊離ヨウ素イオン量
は、0.001mole／Ｌ造影剤液以下、好ましくは0.0001mole／Ｌ造影剤液以下にすべきであ
る。そうした遊離ヨウ素イオンのトラップ剤として機能するキレート化剤を加えることが好ましい。そのようなキレート剤としてＥＤＴＡNa2−Ca、ＥＤＴＡNa2などが挙げられる。
【００７２】
本発明のＸ線検査用造影剤は、投与後にリポソームが体内に安定に維持されるように、体内の浸透圧に対し、等張の溶液または懸濁液の形でリポソーム中に封入される。そうした溶液もしくは懸濁液の媒質として、水、緩衝液、たとえばトリス−塩酸緩衝液、リン酸緩衝液、クエン酸緩衝液などを使用することができる。
【００７３】
上記溶液もしくは懸濁液の好ましいｐＨ範囲は、室温で6.5〜8.5、さらに好ましくは6.8〜7.8である。Ｘ線造影剤が多ヒドロキシル基を有する水溶性ヨウド系化合物である場合、好ましい緩衝液は、米国特許第4278654号に記載されているような負の温度係数を有す
る緩衝液である。アミン系緩衝液はこのような要求を満たす性質を有しており、特に好ましくはトリス（TRIS）である。このタイプの緩衝液は、オートクレーブ温度で低いｐＨを有し、このことがオートクレーブ中のＸ線造影剤の安定性を増し、他方、室温では生理的に許容されるｐＨに戻る。したがって、注射用無菌造影剤を製造するために、リポソーム調製物をオートクレーブ滅菌できることは極めて便利であり、貯蔵安定性なども確保できる。しかしオートクレーブ滅菌を適用できないリポソームには、ろ過滅菌を行なうのがよい。
【００７４】
等張の溶液または懸濁液を得るには、等張液を提供する濃度で、造影剤を媒質中に溶解もしくは懸濁させる。たとえば造影剤化合物の溶解性が低いために造影剤が単独では等張液を提供できない場合、等張の溶液もしくは懸濁液が形成されるように他の非毒性の水溶性物質、たとえば塩化ナトリウムのごとき塩類、マンニトール、グルコース、ショ糖、ソルビトールなどの糖類を媒質中に添加してもよい。
【００７５】
本発明のＸ線検査用造影剤は、注射剤または点滴注入剤として、非経口的に、具体的には血管内投与、好ましくは静脈内投与により被験者に投与されＸ線照射により撮像される。その用量は、従来のヨウド系造影剤に準じる。リポソーム内のヨウド総量、またはそれとリポソーム外のヨウド総量の和が、従来の投与量と同程度になるようにしてもよい。実際の診断的検査においては、本発明のＸ線検査用造影剤を、コンピュータ断層撮影装置（
CT）と組み合わせたＸ線撮影装置に使用することにより、その造影剤性能をさらに有効に発揮することも期待される。
〔実施例〕
以下、本発明を実施例に基づいてさらに具体的に説明する。本発明は、かかる実施例によりなんら限定されるものではない。
〔試験〕
リポソームの形態および粒径
粒径はヨウド化合物を内包するリポソームを含む分散液を凍結し、その後破砕した界面をカーボン蒸着し、このカーボンを電子顕微鏡で観察すること（凍結破砕ＴＥＭ法）により測定することができる。ここで「中心粒径」とは、粒子分布で最も出現頻度の高い粒径を指している。具体的には調製した造影剤中のリポソームの粒径および構造を凍結破砕法により透過型電子顕微鏡（ＴＥＭ）で調べた。すなわち、リポソーム分散液を液体窒素にて急速に凍結し、凍結状態で破砕してリポソームの内部構造を露出させる。破砕面をカーボン蒸着し、形成されたカーボン膜を透過型電子顕微鏡で観察した。
【００７６】
粒径は、観察された造影剤粒子約２０個の径の単純平均とした。リポソーム粒子の構造は、観察したカーボン膜に残された粒子の跡について段差がないものを「一枚膜」と判定し、２つ以上の段差が認められるものを「多層膜」と判定した。約２０個の粒子を観察し、一枚膜構造のものが８割以上であるものを実質的に一枚膜リポソームと判定した。
ヨウド化合物の内包率の測定
試料（リポソーム分散液）を等張の食塩水で透析し、透析終了後にエタノールを添加してリポソームを破壊し、吸光度の測定によりリポソーム内のヨウド化合物量を求めた。試料中の全ヨウド化合物量に対する比率を内包率（質量％）として表した。
凝集物の発生
加圧濾過前の試料を目視で凝集物の発生状況を調べた。また発生したものについて加圧濾過して除去できるかを調べ、除去できるものは大きな問題ではない“僅かに発生”と定義し、濾過圧力の上昇や目詰まりの発生したものは、問題である“発生”と定義した。
【実施例１】
【００７７】
ジパルミトイルホスファチジルコリン（DPPC）192mgと、コレステロール78mg、PEG-リ
ン脂質（日本油脂株式会社製、 SUNBRIGHT DSPE-020CN）38.4mgの混合物をステンレス製
の特製オートクレーブに仕込み、オートクレーブ内を60℃に加熱し、次いで液体二酸化炭素13gを加えた。撹拌を行いながら、50kg/cm2であったオートクレーブ内圧力を、オート
クレーブ内の体積を減ずることで120kg/cm2まで上げ、二酸化炭素を超臨界状態にし、撹
拌しながら、脂質類を分散・溶解させた。さらに撹拌しながら、造影剤溶液（日局  イオパミドール306.2mg/ｍL,ヨウド含有量150mg/mL、トロメタモール1mg/mL、エデト酸カルシウム２ナトリウム0.1mg/mLを含有し、適量の塩酸および水酸化ナトリウムでｐＨを７前後に調整）5ｍLを定量ポンプで連続的に注入した。注入終了後、系内を減圧して二酸化炭素を排出し、造影剤溶液を含有するリポソームの分散液を得た。得られた分散液を60℃まで加熱し、アドバンテック社製のセルロース系フィルター、0.1μmで加圧濾過した。得られたリポソーム含有造影剤を試料１とした。
【００７８】
試料１について上記試験を行った結果、その粒径は120nmであり、約7割が一枚膜のリポソームであった。またリポソーム内に内包されているイオパミドールの量（内包率）は、全イオパミドール量の15質量％であった。なお、試料１の脂質総量は95 mmol/Lであり、
コレステロールは、リン脂質量の0.4重量部である。
脂質総量を表１のように変化させた以外は、試料1と同様にして試料２〜９を作製した。
各試料中のリポソームについて、測定結果を表１に示す。
【００７９】
表1で明らかなように、脂質総量が15 mmol/L未満では内包率が低く、本発明の目的とす
る送達効率が期待できない。15 mmol/Lを超えると内包率は急に上昇する。15 mmol/L以上では脂質の使用量の増加とともに内包率は向上するが、100 mmol/L以上では、脂質の使用量に対し内包率は上がりにくくなり、150 mmol/Lを超えると凝集物が発生し、フィルター濾過に困難が生じ、実用に適さない。
【００８０】
【表１】
2005206540.tif 000002
【実施例２】
【００８１】
コレステロール量を表２のように変化させた以外は、実施例１の試料1と同様にして試
料11〜18を作製した。各試料中のリポソームについて、内包率などの測定結果を表２に示す。
【００８２】
表２で明らかなように、コレステロール量がリン脂質に対し、0.05重量部未満では内包率が比較的低く、0.2重量部を超えると内包率が上昇する。0.3重量部以上では脂質の使用量の増加とともに内包率は向上するが、0.8重量部以上では、脂質の使用量に対し内包率
は上がりにくくなる。1.5重量部を超えるとメカニズムは不明であるが、逆に内包率は低
下する。
【００８３】
【表２】
2005206540.tif 000003
【実施例３】
【００８４】
コレステロールの代わりにステアリルアミンを用い、表３のようにその使用量を変化さ
せた以外は、実施例１の試料1と同様にして試料21〜27を作製した。各試料中のリポソー
ムについて、内包率などの測定結果を表３に示す。
【００８５】
表３で明らかなように、ステアリルアミン量がリン脂質に対し、0.1質量％未満では内
包率が比較的低く、0.3質量％を超えると内包率が上昇する。0.5質量％以上では脂質の使用量の増加とともに内包率は向上するが、3質量％以上では、脂質の使用量に対し内包率
は上がりにくくなる。5質量％を超えるとメカニズムは不明であるが、逆に内包率は低下
する。
【００８６】
【表３】
2005206540.tif 000004
【実施例４】
【００８７】
コレステロールの代わりにプロピレングリコールを用い、表４のようにその使用量を変化させた以外は、実施例１の試料1と同様にして試料31〜38を作製した。各試料中のリポ
ソームについて、内包率などの測定結果を表４に示す。
【００８８】
表４で明らかなように、プロピレングリコール量がリン脂質に対し、0.5質量％未満で
は内包率が比較的低く、0.5質量％を超えると内包率が上昇する。10質量％以上では、脂
質の使用量に対し内包率は上がりにくくなる。20質量％を超えるとメカニズムは不明であるが、逆に内包率は低下する。
【００８９】
【表４】
2005206540.tif 000005
【実施例５】
【００９０】
ジパルミトイルホスファチジルコリン（DPPC）量、コレステロール量、ステアリルアミン量、プロピレングリコール量、PEG-リン脂質（DSPE-020CN）量を、表５のようにその使用量を変化させた以外は、実施例１の試料1と同様にして試料41〜55を作製した。各試料
中のリポソームについて、内包率などの測定結果を表６に示す。
【００９１】
得られたサンプルを実施例１と同様に評価したほか、サンプルを経時保管（40℃、２週間）し、内包率の変化を調べた。
【００９２】
コレステロールとステアリルアミンとを併用するとコレステロールがない場合に比べ、内包率の向上が高く、また経時安定性も向上する。ステアリルアミンとプロピレングリコールとを併用すると、それぞれ単独で使用する場合よりも内包率の向上の程度は高く、経時安定性も向上する。コレステロールとステアリルアミンとプロピレングリコールとを併用すると、使用量が少なくても内包率の向上効果が高く、経時安定性も向上する。
【００９３】
またPEG-リン脂質も内包率の向上効果があり、特にリン脂質に対し、10質量％以上であると、内包率の向上効果が著しい。
【００９４】
【表５】
2005206540.tif 000006
【００９５】
【表６】
2005206540.tif 000007